(57)【要約】【課題】  本発明は、収納部に収納した所定量の薬剤を正確に放出して供給することができる薬剤収納容器を形成することができる蓋材用フィルムを提供する。【解決手段】  本発明の蓋材用フィルムは、薬剤を収納可能で且つ底部に応力を加えることによって放出口42が形成可能な収納部５を有する薬剤収納部材Ｂの収納部４の開口部が、閉止層１上に表面層２が剥離可能に積層されてなる蓋材用フィルムＡによって閉止され且つ蓋材用フィルムＡから表面層２を剥離、除去した後に閉止層１を押圧して収納部４内に圧力を加えることによって収納部４の底部に形成された放出口42を通じて収納部４内の薬剤を放出可能に構成されている薬剤収納容器Ｃに用いられる蓋材用フィルムＡであって、上記蓋材用フィルムＡは、ポリオレフィン系樹脂を含む閉止層１と、閉止層１上に剥離可能に積層一体化されてなる表面層２とを有する。【選択図】  図１
2013103733.tif 000002
【特許請求の範囲】
【請求項１】
薬剤を収納可能で且つ底部に応力を加えることによって放出口が形成可能な収納部を有する薬剤収納部材の上記収納部の開口部が、閉止層上に表面層が剥離可能に積層されてなる蓋材用フィルムによって閉止され且つ上記蓋材用フィルムから上記表面層を剥離、除去した後に上記閉止層を押圧して上記収納部内に圧力を加えることによって上記収納部の底部に形成された放出口を通じて上記収納部内の薬剤を放出可能に構成されている薬剤収納容器に用いられる蓋材用フィルムであって、上記蓋材用フィルムは、ポリオレフィン系樹脂を含む上記閉止層と、上記閉止層上に剥離可能に積層一体化されてなる上記表面層とを有することを特徴とする蓋材用フィルム。
【請求項２】
ポリオレフィン系樹脂が直鎖状低密度ポリエチレンを含むことを特徴とする請求項１に記載の蓋材用フィルム。
【請求項３】
直鎖状低密度ポリエチレンは、その密度が０．９１５ｇ／ｃｍ3以下であり且つ融点が１１４〜１２０℃であることを特徴とする請求項２に記載の蓋材用フィルム。
【請求項４】
薬剤を収納可能で且つ底部に応力を加えることによって放出口が形成可能な収納部を有する薬剤収納部材の上記収納部の開口部が、ポリオレフィン系樹脂を含む閉止層と、上記閉止層上に剥離可能に積層されてなる表面層とを有する蓋材用フィルムによって上記閉止層が上記収納部の開口部に対向した状態に閉止されてなり、上記表面層を剥離、除去した後に上記閉止層を押圧して上記収納部内に圧力を加えることによって上記収納部の底部に形成された放出口を通じて薬剤を放出可能に構成されていることを特徴とする薬剤収納容器。
【請求項５】
ポリオレフィン系樹脂が直鎖状低密度ポリエチレンを含むことを特徴とする請求項４に記載の薬剤収納容器。
【発明の詳細な説明】
【技術分野】
【０００１】
本発明は、蓋材用フィルム及びこれを用いた薬剤収納容器に関する。
【背景技術】
【０００２】
従来から、マイクロ化された化学分析システムに関する研究が行われている。特許文献１には、外力を加えた際の変形によって内容物を移送又は封止することで化学反応を行わせる化学反応用カートリッジにおいて、外部からサンプルを受け入れるサンプル収容部と、カートリッジの変形に応じて、前記サンプル収容部に収容されたサンプルを複数経路に分離する分離部と、前記分離部で分離されたサンプルについて別々に化学反応を起こさせる反応部と、前記反応部での化学反応により生成されたそれぞれの反応産物について測定を行うための測定部と、を備えている化学反応用カートリッジが提案されている。
【０００３】
上記化学反応用カートリッジは、カートリッジ基板とこの基板上に配設された弾性部材から構成されており、注射針などを用いてサンプル収納部内に注入口を介してサンプルを注入した後、ローラをカートリッジに押しつけながら回転させることによって弾性部材を変形させて、サンプル収納部内に収容されたサンプルと、予め溶解液用ウエルに収容された溶解液とを流路を介して混合用ウエルに供給し、この混合用ウエルにて混合している。
【０００４】
しかしながら、上記化学反応用カートリッジは、上述のように、カートリッジ上にローラを押しつけることによって弾性部材を変形させ、サンプル収納部及び溶解液用ウエルを変形させてサンプル及び溶解液を混合用ウエルに供給しており、ローラによるカートリッジのサンプル収納部及び溶解液用ウエルの押圧、変形が不十分となり、所定量のサンプル及び溶解液を混合用ウエルに正確に供給することができないことがあるという問題点を有している。
【先行技術文献】
【特許文献】
【０００５】
【特許文献１】特開２００７−１０１２００号公報
【発明の概要】
【発明が解決しようとする課題】
【０００６】
本発明は、収納部に収納した所定量の薬剤を正確に放出して供給することができる薬剤収納容器を形成することができる蓋材用フィルム及びこれを用いた薬剤収納容器を提供する。
【課題を解決するための手段】
【０００７】
本発明の蓋材用フィルムは、薬剤を収納可能で且つ底部に応力を加えることによって放出口が形成可能な収納部を有する薬剤収納部材の上記収納部の開口部が、閉止層上に表面層が剥離可能に積層されてなる蓋材用フィルムによって閉止され且つ上記蓋材用フィルムから上記表面層を剥離、除去した後に上記閉止層を押圧して上記収納部内に圧力を加えることによって上記収納部の底部に形成された放出口を通じて上記収納部内の薬剤を放出可能に構成されている薬剤収納容器に用いられる蓋材用フィルムであって、上記蓋材用フィルムは、ポリオレフィン系樹脂を含む上記閉止層と、上記閉止層上に剥離可能に積層一体化されてなる上記表面層とを有することを特徴とする。
【０００８】
本発明の薬剤収納容器は、薬剤を収納可能で且つ底部に応力を加えることによって放出口が形成可能な収納部を有する薬剤収納部材の上記収納部の開口部が、ポリオレフィン系樹脂を含む閉止層と、上記閉止層上に剥離可能に積層されてなる表面層とを有する蓋材用フィルムによって上記閉止層が上記収納部の開口部に対向した状態に閉止されてなり、上記表面層を剥離、除去した後に上記閉止層を押圧して上記収納部内に圧力を加えることによって上記収納部の底部に形成された放出口を通じて薬剤を放出可能に構成されていることを特徴とする。
【発明の効果】
【０００９】
本発明の蓋材用フィルムは、その閉止層がポリオレフィン系樹脂を含有していることから、収納部の開口部を閉止している閉止層部分を収納部内に向かって押圧すると、閉止層が収納部の内面に概ね沿った状態に変形し、収納部内に収納された薬剤の略全てが収納部外に放出される。従って、本発明の蓋材用フィルムによれば、薬剤収納部材における収納部内の薬剤の略全てを収納部外に確実に放出することができ、収納部内に収納された所定量の薬剤を正確に外部に放出、供給することができる。
【００１０】
上記蓋材用フィルムにおいて、ポリオレフィン系樹脂が直鎖状低密度ポリエチレンを含む場合には、閉止層が収納部の内面に沿った状態により正確に変形することができる。従って、薬剤収納部材における収納部内に収納された薬剤をより確実に放出することができ、収納部内に収納された所定量の薬剤をより正確に外部に放出、供給することができる。
【図面の簡単な説明】
【００１１】
【図１】本発明の蓋材用フィルムを示した縦断面図である。
【図２】薬剤収納部材を示した底面図である。
【図３】薬剤収納容器を示した縦断面図である。
【図４】薬剤収納容器を示した斜視図である。
【図５】薬剤収納容器の使用要領を示した斜視図である。
【図６】薬剤収納容器の使用要領を示した斜視図である。
【図７】薬剤収納容器から蓋材用フィルムの表面層を剥離している途上を示した斜視図である
【図８】薬剤収納容器をマイクロチップ上に配設した状態を示した縦断面図である。
【図９】薬剤収納容器の収納部の底部に放出口が形成された状態を示した縦断面図である。
【図１０】蓋材用フィルムの閉止層が収納部内に押し込まれて薬剤収納容器の収納部の内周面に沿って変形した状態を示した縦断面図である。
【発明を実施するための形態】
【００１２】
本発明の蓋材用フィルム及びこれを用いた薬剤収納容器を図面を参照しつつ説明する。本発明の蓋材用フィルムＡは、図１に示したように、ポリオレフィン系樹脂を含む閉止層１と、この閉止層１上に剥離可能に積層されてなる表面層２とを有している。
【００１３】
蓋材用フィルムＡの閉止層１を構成しているポリオレフィン系樹脂としては、特に限定されず、例えば、ポリエチレン系樹脂、ポリプロピレン系樹脂が挙げられ、ポリエチレン系樹脂を含むことが好ましく、ポリエチレン系樹脂が好ましい。なお、ポリオレフィン系樹脂は、単独で用いられても二種以上が併用されてもよい。
【００１４】
ポリエチレン系樹脂としては、特に限定されず、例えば、低密度ポリエチレン系樹脂、中密度ポリエチレン系樹脂、高密度ポリエチレン系樹脂、直鎖状低密度ポリエチレン系樹脂、直鎖状中密度ポリエチレン系樹脂、直鎖状高密度ポリエチレン系樹脂などが挙げられ、直鎖状低密度ポリエチレンを含むことが好ましく、直鎖状低密度ポリエチレンがより好ましい。なお、ポリエチレン系樹脂は、単独で用いられても二種以上が併用されてもよい。
【００１５】
直鎖状低密度ポリエチレンの密度は、高いと、薬剤収納部材の収納部に沿って閉止層が変形しにくくなり、収納部内の薬剤を放出口から円滑に放出することができないことがあるので、０．９１５ｇ／ｃｍ3以下が好ましく、０．８９５〜０．９１５ｇ／ｃｍ3がより好ましい。
【００１６】
直鎖状低密度ポリエチレンの融点は、低いと、薬剤収納部材の収納部の開口部を蓋材用フィルムで閉止する際に閉止層が溶融し過ぎることで閉止層の厚みが薄くなり、収納部内の薬剤を放出口から放出する際に閉止層が破れることがあり、高いと、薬剤収納部材と閉止層とのシール性が低下することがあるので、１１４〜１２０℃が好ましく、１１５〜１１９℃がより好ましい。なお、直鎖状低密度ポリエチレンの融点は、ＤＳＣ（示差走査熱量分析）によって測定された値をいう。
【００１７】
直鎖状低密度ポリエチレンは、エチレンと少量のα−オレフィンとの共重合体であるが、α−オレフィンとしては、例えば、１−ブテン、１−ペンテン、４−メチル−１−ペンテン、１−ヘキセン、１−オクテン、１−ノネン、１−デセンなどが挙げられ、１−ヘキセンが好ましい。又、直鎖状低密度ポリエチレン中におけるα−オレフィンの含有量は、少ないと、薬剤収納部材と閉止層とのシール性が低下することがあり、多いと、薬剤収納部材の収納部の開口部を蓋材用フィルムで閉止する際に閉止層が溶融し過ぎることで閉止層の厚みが薄くなり、収納部内の薬剤を放出口から放出する際に閉止層が破れることがあるので、０．５〜５０重量％が好ましく、８〜１４重量％がより好ましい。
【００１８】
又、ポリプロピレン系樹脂としては、特に限定されず、例えば、プロピレン単独重合体、プロピレン成分を５０重量％以上含有する、プロピレンと他のオレフィンとの共重合体などが挙げられる。なお、ポリプロピレン系樹脂は、単独で用いられても二種以上が併用されてもよい。又、プロピレンと他のオレフィンとの共重合体は、ブロック共重合体、ランダム共重合体の何れであってもよい。
【００１９】
なお、プロピレンと共重合されるオレフィンとしては、例えば、エチレン、１−ブテン、１−ペンテン、４−メチル−１−ペンテン、１−ヘキセン、１−オクテン、１−ノネン、１−デセンなどのα−オレフィンなどが挙げられる。
【００２０】
上記閉止層１上には剥離可能に表面層２が積層されて蓋材用フィルムＡが構成されている。この表面層２は、接着剤層３を介して閉止層１上に積層されていても、閉止層１上に直接、積層されていてもよいが、蓋材用フィルムの保存又は使用条件に応じて、閉止層と表面層との剥離強度を容易に調整することができるので、接着剤層３を介して閉止層１上に表面層２が剥離可能に積層されていることが好ましい。
【００２１】
上記接着剤層３を構成している接着剤としては、閉止層１上に表面層２を剥離可能に積層させることができれば、特に限定されず、例えば、ポリウレタン系接着剤、エポキシ系接着剤などの合成樹脂系接着剤などが挙げられ、ポリウレタン系接着剤が好ましく、ポリウレタン系樹脂及び燐酸エステルを含むポリウレタン系接着剤がより好ましい。
【００２２】
ポリウレタン系樹脂はポリオールとポリイソシアネートとを反応させることにより得られる。ポリウレタン系樹脂としては、例えば、ポリエステルポリオールと、ポリイソシアネートとを反応させてなるポリエステル系ポリウレタン系樹脂が用いられる。
【００２３】
ポリエステルポリオールは、公知のエステル化反応、すなわち、多塩基酸と多価アルコールとの縮合反応や、多塩基酸のアルキルエステルと多価アルコールとのエステル交換反応により得ることができる。
【００２４】
多塩基酸又はそのアルキルエステルとしては、コハク酸、アジピン酸、アゼライン酸、セバシン酸、ドデカン二酸、ダイマー酸などの脂肪族ジカルボン酸；ヘキサヒドロフタル酸、テトラヒドロフタル酸などの脂環式ジカルボン酸、例えば、フタル酸、イソフタル酸、テレフタル酸、ナフタレンジカルボン酸などの芳香族ジカルボン酸など、又はこれらのジアルキルエステル（例えば、炭素数１〜６アルキルエステルなど）若しくはこれらの無水フタル酸などの酸無水物、又はこれらの混合物などが挙げられる。
【００２５】
多価アルコールとしては、例えば、アルカンジオール（例えば、エチレングリコール、プロピレングリコール、１，４−ブタンジオール、１，３−ブタンジオール、２−メチル−１，３−プロパンジオール、１，５−ペンタンジオール、３−メチル−１，５−ペンタンジオール、２，４−ジエチル−１，５−ペンタンジオール、１，６−ヘキサンジオール、ネオペンチルグリコール、３，３’−ジメチロールヘプタン、１，９−ノナンジオール、１，１０−デカンジオール、１２−ヒドロキシステアリルアルコール、水添ダイマージオールなどの炭素数２〜４０アルカン又は脂肪族低分子ジオールなど）、ポリオキシアルキレングリコール（例えば、ジエチレングリコール、トリエチレングリコール、ポリオキシエチレングリコール、ジプロピレングリコール、ポリオキシプロピレングリコール、ポリオキシテトラメチレングリコールなどのポリ（オキシアルキレン）グリコール又はアルキレンオキシドの共重合体など）、ビスフェノールＡ又は水添ビスフェノールＡのアルキレンオキシド付加体、３官能以上のポリオール（例えば、グリセリン、トリメチロールプロパン、ペンタエリスリトール、ソルビトールなど）、又は、それらの混合物などが挙げられる。
【００２６】
ポリイソシアネートとしては、例えば、１，３−又は１，４−キシリレンジイソシアネート若しくはその混合物（ＸＤＩ）、１，３−又は１，４−テトラメチルキシリレンジイソシアネート若しくはその混合物（ＴＭＸＤＩ）、ω，ω’−ジイソシアネート−１，４−ジエチルベンゼンなどの芳香脂肪族ポリイソシアネート；ヘキサメチレンジイソシアネート（ＨＤＩ）、トリメチレンジイソシアネート、テトラメチレンジイソシアネート、ペンタメチレンジイソシアネート、１，２−、２，３−又は１，３−ブチレンジイソシアネート、２，４，４−又は２，２，４−トリメチルヘキサメチレンジイソシアネートなどの脂肪族ポリイソシアネートが挙げられる。ポリイソシアネートは単独で用いられても二種以上が併用されてもよい。
【００２７】
ポリイソシアネートのイソシアネート当量（アミン当量）は、１００〜１５００が好ましく、１２０〜１０００であるのが好ましい。
【００２８】
ポリウレタン系接着剤に用いられる燐酸エステルとしては、モノステアリル燐酸エステル、ジオクチル燐酸エステル、トリラウリル燐酸エステル、及び下記式（１）で示される燐酸エステルなどが挙げられる。
【００２９】
【化１】
2013103733.tif 000003
（式中、Ｒは炭素数８〜１４のアルキル基を示し、ｍは１又は２である。）
【００３０】
ポリウレタン系接着剤中における燐酸エステルの含有量は、ポリウレタン系樹脂１００重量部に対して、０．５〜１重量部が好ましく、０．５〜０．７重量部がより好ましい。燐酸エステルの含有量が０．５重量部未満であると接着剤の接着力が高すぎて、表面層を閉止層から容易に剥離することができない虞れがある。又、燐酸エステルの含有量が１重量部を超えると、接着剤の接着力が低下して表面層が閉止層から不測に剥離する虞れがある。
【００３１】
閉止層１と表面層２とを剥離可能に接着させている接着剤層３の厚さは、薄いと、表面層が閉止層から不測に剥離することがあり、厚いと、接着剤によって閉止層の柔軟性が低下し、表面層を剥離した後、閉止層を薬剤収納部材の収納部に向かって押圧したときに、閉止層を収納部内にその内面に十分に沿わせた状態とすることができず、収納部内に収納した薬剤を十分に外部に放出、供給することができないことがあるので、２〜３．５μｍが好ましく、２．５〜３μｍがより好ましい。
【００３２】
閉止層１上に接着剤層３を介して表面層２を剥離可能に積層させる方法としては、例えば、閉止層１上に接着剤層３を形成し、この接着剤層３上に表面層２を積層させる方法が挙げられる。閉止層１上に接着剤層３を形成するには、例えば、ポリウレタン系樹脂の原料となるポリオール及びポリイソシアネート、燐酸エステル、並びに有機溶剤を含む原料組成物を閉止層１上に塗工した後に乾燥させることにより原料組成物層を得、その後、この原料組成物層を硬化させることにより行われる。
【００３３】
有機溶剤としては、例えば、酢酸エチル、ジエチルエーテル、ベンゼン、及びトルエンなどが挙げられる。原料組成物の塗工方法としては、グラビアシリンダーなどを用いたロールコーティング法、ドクターナイフ法、エアーナイフ・ノズルコーティング法、バーコーティング法、スプレーコーティング法、ディップコーティング法などが用いられる。
【００３４】
閉止層１上に塗工した原料組成物に好ましくは６０〜９５℃、より好ましくは７０〜９０℃の温度の熱風を吹きつけることによって、上記原料組成物を乾燥させて有機溶剤を除去し、原料組成物層を得ることができる。熱風の吹きつけは、０．１〜０．５分間行えばよい。
【００３５】
また、原料組成物層の硬化は、閉止層１上に形成した原料組成物層を２５〜６０℃の温度環境下に２４〜７２時間放置することにより行われるのが好ましい。
【００３６】
上述の通りにして原料組成物層中に存在するポリオールとポリイソシアネートとを反応させてポリウレタン系樹脂を形成することにより原料組成物層を硬化させ、表面層２に対して適度な接着力を有する接着剤層３が得られ、この接着剤層３上に表面層２を重ね合わせることによって閉止層１上に接着剤層３を介して表面層２を剥離可能に積層させて蓋材用フィルムＡを製造することができる。
【００３７】
表面層２の構成としては、薬剤収納部材の保存条件又は使用条件に応じて適宜、選択される。例えば、表面層２としては、金属シート21上に中間シート22及び表面シート23がこの順序で積層一体化されてなる積層シートが挙げられる。
【００３８】
金属シートとしては、特に限定されず、例えば、アルミニウム箔、銅箔などが挙げられ、アルミニウム箔が好ましい。表面層２中に金属シートを含むことによって表面層２にバリア性を付与することができ、後述する薬剤収納部材の収納部に収納している薬剤が保存中又は輸送中に空気中に含まれている酸素や水分によって変質するのを防止することができる。
【００３９】
金属シート21上には中間シート22が表面層２の機械的強度を向上させるために積層一体化されている。中間シート22としては、例えば、合成樹脂シートが挙げられる。合成樹脂シートとしては、例えば、ポリエチレンテレフタレート、ポリエチレンナフタレートなどのポリエステル系樹脂、ナイロン６６、ナイロン６、ナイロン１２などのポリアミド系樹脂、ポリイミド系樹脂などが挙げられる。合成樹脂シートは、未延伸であっても延伸されていてもよいが、延伸されていることが好ましく、二軸延伸されていることがより好ましい。
【００４０】
更に、中間シート22上には、保存中又は輸送中における表面層２の損傷を防止するために、表面シート23が積層一体化されている。表面シート23としては、例えば、合成樹脂シートが挙げられる。合成樹脂シートとしては、例えば、ポリエチレンテレフタレート、ポリエチレンナフタレートなどのポリエステル系樹脂、ナイロン６６、ナイロン６、ナイロン１２などのポリアミド系樹脂、ポリイミド系樹脂、ポリプロピレン系樹脂などが挙げられる。合成樹脂シートは、未延伸であっても延伸されていてもよいが、延伸されていることが好ましく、二軸延伸されていることがより好ましい。
【００４１】
金属シート21と中間シート22との間、及び、中間シート22と表面シート23との間には接着剤層24、25が介在している。接着剤層24、25を構成している接着剤としては、汎用の接着剤を用いることができ、金属シート21と中間シート22、又は、中間シート22と表面シート23とを一体化させることができれば、特に限定されず、例えば、ポリウレタン系接着剤、エポキシ系接着剤などの合成樹脂系接着剤などが挙げられ、ポリウレタン系接着剤が好ましく、燐酸エステルを含有しない上述のポリウレタン系接着剤がより好ましい。なお、ポリウレタン系接着剤としては、燐酸エステルを含有していないこと以外は上述のポリウレタン系接着剤と同様であるのでその説明を省略する。
【００４２】
金属シート21上に中間シート22を積層一体化させる方法としては、例えば、金属シート21上に接着剤層24を形成し、この接着剤層24上に中間シート22を積層一体化させる方法が挙げられる。金属シート21上に接着剤層24を形成するには、例えば、ポリウレタン系樹脂の原料となるポリオール及びポリイソシアネート並びに有機溶剤を含む原料組成物を金属シート21上に塗工した後に乾燥させることにより原料組成物層を得、その後、この原料組成物層を硬化させることにより行われる。
【００４３】
有機溶剤としては、例えば、酢酸エチル、ジエチルエーテル、ベンゼン、及びトルエンなどが挙げられる。原料組成物の塗工方法としては、グラビアシリンダーなどを用いたロールコーティング法、ドクターナイフ法、エアーナイフ・ノズルコーティング法、バーコーティング法、スプレーコーティング法、ディップコーティング法などが用いられる。
【００４４】
金属シート21上に塗工した原料組成物に好ましくは６０〜９５℃、より好ましくは７０〜９０℃の温度の熱風を吹きつけることによって、上記原料組成物を乾燥させて有機溶剤を除去し、原料組成物層を得ることができる。熱風の吹きつけは、０．１〜０．５分間行えばよい。
【００４５】
また、原料組成物層の硬化は、金属シート21上に形成した原料組成物層を２５〜６０℃の温度環境下に２４〜７２時間放置することにより行われるのが好ましい。
【００４６】
上述の通りにして原料組成物層中に存在するポリオールとポリイソシアネートとを反応させてポリウレタン系樹脂を形成することにより原料組成物層を硬化させ、中間シート22に対して強固な接着力を有する接着剤層24が得られ、この接着剤層24上に中間シート22を重ね合わせることによって金属シート21上に接着剤層24を介して中間シート22を積層一体化させることができる。なお、原料組成物層上に中間シートを積層させた上で原料組成物層を硬化させて接着剤層とし、金属シート21と中間シート22とを接着剤層24を介して一体化させてもよい。
【００４７】
更に、中間シート22上に表面シート23を積層一体化させる方法としては、例えば、中間シート22上に、上述した接着剤層24を形成する要領と同様の要領で接着剤層25を形成し、この接着剤層25上に表面シート23を重ね合わせることによって中間シート22上に接着剤層25を介して表面シート23を積層一体化させて積層シートを製造することができる。なお、中間シート上に形成した原料組成物層上に表面シートを積層させた上で原料組成物層を硬化させて接着剤層とし、中間シート22と表面シート23とを接着剤層25を介して一体化させてもよい。
【００４８】
そして、上記閉止層１上に上述の要領で上記接着剤層３を介して表面層２として上記積層シートを金属シート21が接着剤層３に対向した状態に剥離可能に積層させることによって蓋材用フィルムＡを製造することができる。
【００４９】
なお、上記では、蓋材用フィルムＡの表面層２が、金属シート21、接着剤層24、中間シート22、接着剤層25及び表面シート23をこの順序で積層一体化させて構成されている場合を説明したが、この積層構成に限定されるものではなく、適宜、変更されてもよい。
【００５０】
例えば、蓋材用フィルムＡの機械的強度が、中間シート22がなくても十分である場合には中間シート22はなくてもよい。この場合、接着剤層24、25の何れか一方は必要なく、金属シート21と表面シート23との間に介在している接着剤層24は、金属シート21と表面シート23とを一体化することができればよく、汎用の接着剤を用いることができる。
【００５１】
又、蓋材用フィルムＡのガスバリア性を維持しつつ、蓋材用フィルムＡを通じて収納部内に収納した薬剤の視認性を確保したい場合には、金属シート21の代わりに、合成樹脂シートに金属薄膜を蒸着してなる透明な金属蒸着シートを用いて蓋材用フィルムＡを構成してもよい。なお、蓋材用フィルムＡの中間シート22及び表面シート23も蓋材用フィルムＡを通じて収納部内に収納した薬剤の視認性を確保するために透明性を有している必要がある。
【００５２】
金属蒸着シートを構成している合成樹脂シートとしては、特に限定されず、例えば、例えば、ポリエチレンテレフタレート、ポリエチレンナフタレートなどのポリエステル系樹脂、ナイロン６６、ナイロン６、ナイロン１２などのポリアミド系樹脂、ポリイミド系樹脂などが挙げられ、ポリエステル系樹脂が好ましく、ポリエチレンテレフタレートがより好ましい。金属薄膜を構成している金属としては、例えば、酸化アルミニウム、二酸化珪素などが挙げられる。金属蒸着シートは、スパッタリング法やイオンプレーティング法などの汎用の方法で製造することができる。
【００５３】
蓋材用フィルムＡにおいて、金属シート21の代わりに、ガスバリア性を有するエチレン−ビニルアルコール共重合体シートであってもよい。又、蓋材用フィルムＡにガスバリア性を要求しない場合には金属シート21はなくてもよい。この場合、金属シート21と中間シート22とを一体化させている接着剤層24は必要ない。
【００５４】
次に、薬剤収納部材Ｂについて説明する。図２〜４に示したように、薬剤収納部材Ｂは、合成樹脂シートの一部を下方に向かって膨出させることによって薬剤を収納可能な収納部４、４・・・が複数個、形成されて構成されている。薬剤収納部材を構成している合成樹脂シートは、蓋材用フィルムＡの閉止層１と熱融着性を有している必要があり、ポリオレフィン系樹脂シートが好ましい。ポリオレフィン系樹脂としては、特に限定されず、例えば、ポリエチレン系樹脂、ポリプロピレン系樹脂が挙げられ、ポリエチレン系樹脂を含むことが好ましく、ポリエチレン系樹脂が好ましい。なお、ポリオレフィン系樹脂は、単独で用いられても二種以上が併用されてもよい。
【００５５】
ポリエチレン系樹脂としては、特に限定されず、例えば、低密度ポリエチレン系樹脂、中密度ポリエチレン系樹脂、高密度ポリエチレン系樹脂、直鎖状低密度ポリエチレン系樹脂、直鎖状中密度ポリエチレン系樹脂、直鎖状高密度ポリエチレン系樹脂などが挙げられ、直鎖状低密度ポリエチレンを含むことが好ましく、直鎖状低密度ポリエチレンがより好ましい。なお、ポリエチレン系樹脂は、単独で用いられても二種以上が併用されてもよい
【００５６】
ポリプロピレン系樹脂としては、特に限定されず、例えば、プロピレン単独重合体、プロピレン成分を５０重量％以上含有する、プロピレンと他のオレフィンとの共重合体などが挙げられる。なお、ポリプロピレン系樹脂は、単独で用いられても二種以上が併用されてもよい。又、プロピレンと他のオレフィンとの共重合体は、ブロック共重合体、ランダム共重合体の何れであってもよい。
【００５７】
なお、プロピレンと共重合されるオレフィンとしては、例えば、エチレン、１−ブテン、１−ペンテン、４−メチル−１−ペンテン、１−ヘキセン、１−オクテン、１−ノネン、１−デセンなどのα−オレフィンなどが挙げられる。
【００５８】
薬剤収納部材Ｂの収納部４の底部外周面には、例えば、截頭四角錐状の凸部41が形成され、この凸部41の一の基端縁41aを除く基端外周縁に沿って弱体部41bが形成されており、凸部41を収納部４に向かって押し込むと、凸部41の基端に形成された弱体部41bにおいて亀裂が生じ、凸部41が一の基端縁41aを支点として収納部４内に押し込まれて傾倒した状態となって、収納部４の底部に放出口42が形成されるように構成されている。更に、薬剤収納部材Ｂの収納部４の底部外周面には、凸部41を包囲するように平面円形状の二つの周状突起43、43が同心円状に突設されている。
【００５９】
そして、薬剤収納部材Ｂの収納部４内に薬剤を収納した上で上記蓋材用フィルムＡをその閉止層１が収納部４に対向した状態に薬剤収納部材Ｂの上面に重ね合わせて加熱することによって薬剤収納部材Ｂと閉止層１とを熱融着一体化することによって、薬剤収納部材Ｂの収納部４を蓋材用フィルムＡによって閉止して収納部４を密封することによって薬剤収納容器Ｃを構成することができ、収納部４内に収納した薬剤を所定期間に亘って安定的に保存しておくことができる。
【００６０】
上記薬剤収納容器Ｃの使用要領について説明する。先ず、薬剤収納容器Ｃを用いるための装置Ｄの概略を説明する。装置Ｄは、図５に示したように、装置本体５とマイクロチップ６とから構成されている。
【００６１】
装置本体５は、マイクロチップ６を載置するための水平な載置台51と、この載置台51上に基端部が回動自在に枢着されてなる押え板52とを有している。押え板52は、その基端部を中心にして載置台51方向に回動させて載置台51と水平な状態とすると、押え板52と載置台51との対向面間にマイクロチップ６が配設可能な隙間が形成され、この隙間にマイクロチップ６を配設した状態で押え板52の先端部に配設された固定螺子（図示せず）を載置台51上に形成した螺子孔（図示せず）内に螺進させることによって、押え板52と載置台51との対向面間にマイクロチップ６を安定的に固定できるように構成されている。
【００６２】
更に、押え板52におけるマイクロチップ６に対向する面には、後述するように、載置台51と押え板52との間に薬剤収納容器Ｃを配設したマイクロチップ６を挟持、固定した状態において、薬剤収納容器Ｃにおける薬剤収納部材Ｂの収納部４の各開口端面に蓋材用フィルムＡを介して当接するＯリング52a、52a・・・が一体的に設けられている。そして、押え板52には、この両面間に貫通し且つＯリング52a、52a・・・の各貫通孔内に開口する空気供給口52b、52b・・・が形成されている。
【００６３】
一方、図６に示したように、マイクロチップ６は、その上面に薬剤収納部材Ｂの収納部４を収納するための収納凹部61が複数個、形成されており、マイクロチップ６の各収納凹部61内に薬剤収納部材Ｂの各収納部４を収納した状態にして、マイクロチップ６の上面に薬剤収納部材Ｂを載置可能に構成されている。なお、マイクロチップ６の上面は弾性部材によって構成されている。
【００６４】
更に、マイクロチップ６内には、薬剤収納部材Ｂの収納部４の底部に形成された放出口42から放出された薬剤を所定の場所まで供給するための薬液流路62が収納凹部61の底部の内底面に開口した状態に形成されている。
【００６５】
上記装置Ｄを用いて薬剤収納容器Ｃの収納部４内に収納されている薬剤を使用する方法を説明する。先ず、図７に示したように、薬剤収納容器Ｃにおける蓋材用フィルムＡの表面層２を剥離する。この際、蓋材用フィルムＡの閉止層１と表面層２とを接着させていた接着剤層３は、表面層２と共に全面的に又は一部が剥離、除去されてもよいし、閉止層１上に残存した状態であってもよい。
【００６６】
次に、図８に示したように、表面層２が剥離、除去された薬剤収納容器Ｃをマイクロチップ６の上面に、薬剤収納容器Ｃの収納部４のそれぞれがマイクロチップ６の各収納凹部61内に収納された状態に配設する。なお、マイクロチップ６の上面に薬剤収納容器Ｃを配設した後に、蓋材用フィルムＡの表面層２を剥離、除去してもよい。
【００６７】
しかる後、装置Ｄの押え板52をその基端を中心にして載置台51方向に回動させてマイクロチップ６上に載置した状態とし、この状態から、押え板52の先端部に配設された固定螺子（図示せず）を載置台51上に形成した螺子孔（図示せず）内に螺進させることによって、押え板52と載置台51との対向面間によってマイクロチップ６を挟持して載置台51上に安定的に固定させる（図９参照）。
【００６８】
この時、押え板52におけるマイクロチップ６に対向する面にはＯリング52a、52a・・・が一体的に配設されており、これらのＯリング52a、52a・・・がそれぞれ、薬剤収納容器Ｃの収納部４の開口端面に閉止層１を介して載置され且つＯリング52a、52a・・・が薬剤収納容器Ｃを載置台51方向に押圧した状態となっている。
【００６９】
すると、マイクロチップ６の上面は弾性部材から形成されていることから、薬剤収納容器Ｃの周状突起43、43がマイクロチップ６の上面にめり込んだ状態となって、薬剤収納容器Ｃの収納部４における底部外面に突設された凸部41、41・・・が、マイクロチップの収納凹部61の内底面61aによって押え板52方向に向かって押圧され、凸部41、41・・・は、その基端縁41aを支点として収納部４内に押し込まれ、その結果、凸部41、41・・・の基端に形成された弱体部41bに亀裂が生じ、この亀裂を通じて収納部４の内外を連通状態とする放出口42が形成される（図９参照）。
【００７０】
しかる後、押え板52の空気供給口52bを通じて空気を薬剤収納容器Ｃの閉止層１に向かって吹き付ける。すると、空気の圧力によって薬剤収納容器Ｃの閉止層１が収納部４内に向かって押圧され、収納部４内に収納された薬剤が放出口42を通じて外部に放出されて、マイクロチップ６内に形成された薬液流路62を通じてマイクロチップ６内の所定箇所に供給されて所定の用途に用いられる（図１０参照）。例えば、薬液流路62を通じてマイクロチップ６内の所定箇所に供給された薬剤は、マイクロチップ６に別途設けられた供給口から供給された生体高分子などのサンプルと混合されて化学反応を生じ、ＰＣＲ法、ＬＡＭＰ法、ＮＡＳＢＡ法、ＲＣＡ法、ＩＣＡＮ法、リアルタイムＰＣＲ法などの汎用の方法を用いてＤＮＡの解析などを行うことができる。
【００７１】
上述のように、押え板52の空気供給口52bを通じて供給された空気の圧力によって、薬剤収納容器Ｃの閉止層１は収納部４に向かって押し込まれるが、蓋材用フィルムＡの閉止層１はポリオレフィン系樹脂を含み、柔軟性及び伸長性に優れているので、閉止層１は、収納部４の内面に沿って円滑に伸長しながら変形し、収納部４内に収納している薬剤の略全てを収納部４に形成された放出口42から放出させることができる。
【００７２】
よって、薬剤収納容器Ｃの収納部４内に収納された所定量の薬剤を確実に所望箇所に供給することができ、例えば、ＤＮＡ解析においては、生体高分子の分析をより正確に行うことができる。
【００７３】
又、薬剤収納容器Ｃの収納部４内に収納した薬剤は、収納部４の開口部を閉止している閉止層１を破ることなく、収納部４外に放出することが可能であり、薬剤に不純物を混入させることなく、収納部４内に収納している薬剤を放出することができる。
【実施例】
【００７４】
次に本発明の実施例を説明するが、本発明は下記実施例に限定されるものではない。
【００７５】
（実施例１）
厚みが１２μｍの二軸延伸ポリエチレンテレフタレートシート（東洋紡社製  商品名「エステルフィルムＥ５１０２」）を用意した。又、２液硬化型ポリウレタン接着剤の主剤としてポリオール（三井化学社製  商品名「タケラックＡ６１６」）と、硬化剤としてポリイソシアネート（三井化学社製  商品名「タケネートＡ６５」）とを重量比（ポリオール：ポリイソシアネート）が１６：１となるように混合し、この混合液に酢酸エチルを添加して固形分が２５重量％である原料組成物Ａを得た。
【００７６】
上記二軸延伸ポリエチレンテレフタレートシート上に上記原料組成物Ａを溶剤型ドライラミネート法グラビアロール方式によって１０ｇ／ｍ2にて塗布した後、二軸延伸ポリエチレンテレフタレートシートを加熱炉に供給して７０〜９０℃の熱風を０．１分間に亘って吹きつけることによって、原料組成物Ａを乾燥させて酢酸エチルを除去し、二軸延伸ポリエチレンテレフタレートシート上に第一原料組成物層を２．３ｇ／ｍ2にて形成した。
【００７７】
次に、二軸延伸ポリエチレンテレフタレートシート上に形成された第一原料組成物層上に厚みが２５μｍの二軸延伸ポリアミドシート（東洋紡社製  商品名「ハーデンフィルムＮ１２０２」）を重ね合わせた。
【００７８】
更に、上記二軸延伸ポリアミドシート上に上記原料組成物Ａを溶剤型ドライラミネート法グラビアロール方式によって１０ｇ／ｍ2にて塗布した後、二軸延伸ポリアミドシートを加熱炉に供給して７０〜９０℃の熱風を０．１分間に亘って吹きつけることによって、原料組成物Ａを乾燥させて酢酸エチルを除去し、二軸延伸ポリアミドシート上に第二原料組成物層を２．３ｇ／ｍ2にて形成した。
【００７９】
続いて、二軸延伸ポリアミドシート上に形成された第二原料組成物層上に厚みが７μｍのアルミニウム箔（日本製箔社製  商品名「１Ｎ３０」）を重ね合わせて積層シートを作製した。
【００８０】
上記積層シートを４５℃にて７２時間に亘って加熱することによって第一、第二原料組成物層を硬化させて、二軸延伸ポリエチレンテレフタレートシート、二軸延伸ポリアミドシート及びアルミニウム箔がこの順序で且つそれぞれが接着剤層を介して積層一体化してなる表面層用シートを作製した。
【００８１】
一方、直鎖状低密度ポリエチレン（プライムポリマー社製  商品名「ウルトゼックス１５２０Ｌ」、密度：０．９１４ｇ／ｃｍ3、融点：１１５℃、１−ヘキセン成分：１１重量％）を押出機に供給して溶融混練して押出機の先端に取り付けたＴダイから押出して厚みが３０μｍの直鎖状低密度ポリエチレンシートを得た。この直鎖状低密度ポリエチレンシートの片面にコロナ放電処理を施して、コロナ放電処理面の表面張力が３８ｄｙｎｅ／ｃｍ以上となるように処理した。
【００８２】
固形分が５０重量％である２液硬化型ポリウレタン接着剤の主剤としてポリオール（三井化学株式会社製  商品名「タケラックＡ６１６」）と、イソシアネート系硬化剤として固形分１００％のポリイソシアネート（三井化学社製  商品名「タケネートＡ６５」）とを重量比（ポリオール：ポリイソシアネート）１６：１にて混合して十分に撹拌した後、得られた混合物に燐酸エステル（デュポン株式会社製  商品名「ゼレックＵＮ」）をポリオール及びポリイソシアネートの総量に対して１重量％となるように添加して原料組成物Ｂを得た。
【００８３】
表面層用シートのアルミニウム箔上に上記原料組成物Ｂを溶剤型ドライラミネート法グラビアロール方式によって１０ｇ／ｍ2にて塗布した後、表面層用シートを加熱炉に供給して７０〜９０℃の熱風を０．１分間に亘って吹きつけることによって、原料組成物Ｂを乾燥させて酢酸エチルを除去し、表面層用シートのアルミニウム箔上に第三原料組成物層を２．３ｇ／ｍ2にて形成した。
【００８４】
次に、表面層用シート上に形成された第三原料組成物層上に直鎖状低密度ポリエチレンシートをそのコロナ放電処理面が第三原料組成物層に対向した状態となるように重ね合わせた後、第三原料組成物層を４５℃にて７２時間に亘って加熱することによって第三原料組成物層を硬化させて、直鎖状低密度ポリエチレンから構成された閉止層上に、厚みが２．５μｍの接着剤層を介して、表面層用シートから構成された表面層が剥離可能に積層されてなる蓋材用フィルムＡを得た。
【００８５】
一方、図２〜４に示した薬剤収納部材を用意した。薬剤収納部材Ｂはポリエチレン製であった。薬剤収納部材Ｂの収納部４は、その内径が０．７ｃｍ、深さが０．２６ｃｍの円柱状に形成されていた。
【００８６】
この薬剤収納部材Ｂの収納部内に水を収納した後、薬剤収納部材Ｂの上面に蓋材用フィルムＡをその閉止層が対向した状態に重ね合わせて１６０℃に加熱することによって、蓋材用フィルムＡを薬剤収納部材Ｂの上面に融着一体化させて、蓋材用フィルムＡによって薬剤収納部材Ｂの収納部４の上端開口部を全面的に閉止して薬剤収納容器Ｃを得た。
【００８７】
（実施例２）
直鎖状低密度ポリエチレン（プライムポリマー社製  商品名「ウルトゼックス１０２０Ｌ」、密度：０．９０９ｇ／ｃｍ3、融点：１１５℃、１−ヘキセン成分：１２重量％）を押出機に供給して溶融混練してインフレーション成形法によって厚みが３５μｍの直鎖状低密度ポリエチレンシートを得た。この直鎖状低密度ポリエチレンシートを用いたこと以外は実施例１と同様の要領で蓋材用フィルムを製造し、この蓋材用フィルムを用いて薬剤収納容器Ｃを得た。
【００８８】
（追従性）
実施例で得られた薬剤収納容器Ｃについて、蓋材用フィルムＡの表面層２を剥離除去した。薬剤収納容器Ｃの収納部４の上端開口部は閉止層１によって閉止された状態であり、閉止層１上には接着剤層３が残存した状態となっていた。
【００８９】
次に、薬剤収納容器Ｃの収納部４の底部外面に形成された凸部41を人手で収納部４内に押し込んで、凸部41の基端に形成された弱体部41bに亀裂を生じさせて、この亀裂を通じて収納部４の内外を連通状態とする放出口42を形成した。
【００９０】
しかる後、薬剤収納容器Ｃの収納部４の上端開口部を閉止している閉止層１部分の中央部に収納部４方向に向かって１５０ｋＰａの圧力で空気を吹き付けて閉止層１を収納部４内に押し込んで収納部４内に収納した薬剤を収納部４の放出口42から放出した。
【００９１】
実施例１、２の蓋材用フィルムの閉止層１は、収納部４の内面に略沿った状態に変形しながら収納部４内に押し込まれ、収納部４内に収納した薬剤は、収納部４内に押し込まれた閉止層１によって略全面的に収納部４外に放出口42を通じて放出された。
【符号の説明】
【００９２】
１     閉止層
２     表面層
21     金属シート
22     中間シート
23     表面シート
24     接着剤層
25     接着剤層
３     接着剤層
４     収納部
41     凸部
41a    基端縁
41b    弱体部
42     放出口
43     周状突起
５     装置本体
51     載置台
52     押え板
52a    Ｏリング
52b    空気供給口
６     マイクロチップ
61     収納凹部
61a    内底面
62     薬液流路
Ａ     蓋材用フィルム
Ｂ     薬剤収納部材
Ｃ     薬剤収納容器
Ｄ     装置
【図１】
2013103733.tif 000004
【図２】
2013103733.tif 000005
【図３】
2013103733.tif 000006
【図４】
2013103733.tif 000007
【図５】
2013103733.tif 000008
【図６】
2013103733.tif 000009
【図７】
2013103733.tif 000010
【図８】
2013103733.tif 000011
【図９】
2013103733.tif 000012
【図１０】
2013103733.tif 000013